(57)【要約】      （修正有）【課題】外観、室温下および高温多湿下における耐ヒールマーク性に優れたポリ塩化ビニル樹脂組成物の提供。【解決手段】（Ａ）ポリ塩化ビニル樹脂１００質量部に対して、（Ｂ）含シリコーンブロック共重合体を０．５〜１０質量部含有するポリ塩化ビニル樹脂組成物。（Ｂ）は、（Ｉ）シリコーンセグメントと、（ＩＩ）非シリコーンセグメントとを質量比（（Ｉ）／（ＩＩ））として４０／６０〜７０／３０で含み、（Ｉ）は、(ｂ−１)含シリコーン単量体（片末端にメタクリロイル基を有するポリジメチルシロキサン）に由来する重合単位と、（ｂ−２）炭素数１６〜２２の炭化水素基を有する（メタ）アクリル酸アルキルエステル単量体に由来する重合単位とを質量比（（ｂ−１）／（ｂ−２））が３０／７０〜６０／４０で含み、（ＩＩ）は、（ｂ−３）炭素数１６〜２２の炭化水素基を有する（メタ）アクリル酸アルキルエステル単量体に由来する重合単位を含む。【選択図】なし【特許請求の範囲】
【請求項１】
下記成分（Ａ）１００質量部に対して、下記成分（Ｂ）を０．５〜１０質量部含有することを特徴とする、ポリ塩化ビニル樹脂組成物。
（Ａ）  ポリ塩化ビニル樹脂
（Ｂ）  含シリコーンブロック共重合体であって、
（Ｉ）シリコーンセグメントと（ＩＩ）非シリコーンセグメントとを質量比（（Ｉ）／（ＩＩ））として４０／６０〜７０／３０で含み、
（Ｉ）シリコーンセグメントは、(ｂ−１)含シリコーン単量体に由来する重合単位と、（ｂ−２）炭素数１６〜２２の炭化水素基を有する（メタ）アクリル酸アルキルエステル単量体に由来する重合単位とを含み、(ｂ−１)含シリコーン単量体と（ｂ−２）（メタ）アクリル酸アルキルエステル単量体との質量比（（ｂ−１）／（ｂ−２））が３０／７０〜６０／４０であり、
（ＩＩ）非シリコーンセグメントは、（ｂ−３）炭素数１６〜２２の炭化水素基を有する（メタ）アクリル酸アルキルエステル単量体に由来する重合単位を含む、含シリコーンブロック共重合体
【化１】
2020158550.tif 000010
（式（１）において、ｎは５〜５００の整数を表す。）
【発明の詳細な説明】
【技術分野】
【０００１】
本発明は、ポリ塩化ビニル樹脂組成物に関する。
【背景技術】
【０００２】
床材、壁紙、樹脂サッシ等の人の目に触れる場所では意匠性と防汚性が要求されており、ポリ塩化ビニル樹脂は意匠性を付与できる汎用樹脂として幅広く使用されている。特に、床材に使用する場合は、人が歩行する際の靴底との摩擦に起因する汚れ（ヒールマーク）に対する耐性（耐ヒールマーク性）が要求されている。従来から、ポリ塩化ビニルに含シリコーン共重合体を添加することで摩擦を低減できることが知られている。
【０００３】
特許文献１において、ポリ塩化ビニル樹脂に、含シリコーン単量体と、メタクリル酸メチル単量体と、アクリル酸−２−エチルヘキシル単量体との共重合体を添加し、摩擦を低減する方法が開示されており、この方法により、耐ヒールマーク性が改善される。
【先行技術文献】
【特許文献】
【０００４】
【特許文献１】特開平９−１４３３２６号公報
【発明の概要】
【発明が解決しようとする課題】
【０００５】
床材、壁紙、樹脂サッシ等の人の目に触れる場所では、意匠性の要求が高まっており、ポリ塩化ビニル樹脂の用途が多様化している。そういった中で、使用環境も多様化しており、高温多湿下の耐ヒールマーク性が求められるようになっている。
【０００６】
しかし、特許文献１のポリ塩化ビニル樹脂組成物では、高温多湿下の耐ヒールマーク性について、十分な効果が得られなかった。
【０００７】
本発明の課題は、外観、室温下および高温多湿下の耐ヒールマーク性に優れたポリ塩化ビニル樹脂組成物を提供することである。
【課題を解決するための手段】
【０００８】
すなわち、本発明は以下のものである。
下記成分（Ａ）１００質量部に対して、下記成分（Ｂ）を０．５〜１０質量部含有することを特徴とする、ポリ塩化ビニル樹脂組成物。
（Ａ）  ポリ塩化ビニル樹脂
（Ｂ）  含シリコーンブロック共重合体であって、
（Ｉ）シリコーンセグメントと、（ＩＩ）非シリコーンセグメントとを質量比（（Ｉ）／（ＩＩ））として４０／６０〜７０／３０で含み、
（Ｉ）シリコーンセグメントは、(ｂ−１)含シリコーン単量体に由来する重合単位と、（ｂ−２）炭素数１６〜２２の炭化水素基を有する（メタ）アクリル酸アルキルエステル単量体に由来する重合単位とを含み、(ｂ−１)含シリコーン単量体と（ｂ−２）（メタ）アクリル酸アルキルエステル単量体との質量比（（ｂ−１）／（ｂ−２））が３０／７０〜６０／４０であり、
（ＩＩ）非シリコーンセグメントは、（ｂ−３）炭素数１６〜２２の炭化水素基を有する（メタ）アクリル酸アルキルエステル単量体に由来する重合単位を含む、含シリコーンブロック共重合体
【化１】
2020158550.tif 000002
（式（１）において、ｎは５〜５００の整数を表す。）
【発明の効果】
【０００９】
本発明のポリ塩化ビニル樹脂組成物は、外観、室温下および高温多湿下の耐ヒールマーク性に優れた性能を有する。
【発明を実施するための形態】
【００１０】
以下、本発明について更に詳細に説明する。
＜（Ａ）ポリ塩化ビニル樹脂＞
ポリ塩化ビニル樹脂としては、塩化ビニル単量体の単独重合体あるいは他の単量体との共重合体が挙げられる。
他の単量体としては、例えば、エチレン、プロピレン、ブチレン等のα−オレフィン類；ブタジエン、イソプレンなどのジエン類；酢酸ビニル、プロピオン酸ビニル等のビニルエステル類；ブチルビニルエーテル、セチルビニルエーテル等のビニルエーテル類；メチル（メタ）アクリレート、エチル（メタ）アクリレート、ブチルアクリレート、フェニルメタクリレート、ヒドロキシエチル（メタ）アクリレート等の（メタ）アクリル酸エステル類；スチレン、α−メチルスチレン等の芳香族ビニル類；塩化ビニリデン、フッ化ビニリデン等のハロゲン化ビニルビニル類；Ｎ−フェニルマレイミド、Ｎ−シクロヘキシルマレイミド等のＮ−置換マレイミド類、（メタ）アクリル酸、無水マレイン酸、アクリロニトリル、ポリオルガノシロキサン等が挙げられる。これらは単独で用いてもよいし、二種以上を用いることができる。
塩化ビニル単量体と共重合可能な単量体は、塩化ビニルと塩化ビニル単量体と共重合可能な単量体との合計１００質量部に対して、０〜５０質量部の範囲にあることが好ましい。
【００１１】
ポリ塩化ビニル樹脂の平均重合度は５００〜５，０００の範囲にあることが特に好ましい。ポリ塩化ビニル樹脂の平均重合度を５００以上とすることによって、強度が向上する傾向がある。ポリ塩化ビニル樹脂の平均重合度を５，０００以下とすることによって加工性が向上する傾向がある。
ポリ塩化ビニル樹脂の製造方法については特に制限されず、公知の塊状重合法、懸濁重合法、乳化重合法によって得ることができる。
【００１２】
＜（Ｂ）含シリコーンブロック共重合体＞
含シリコーンブロック共重合体は、（Ｉ）シリコーンセグメントと、（ＩＩ）非シリコーンセグメントを有している。
【００１３】
＜（Ｉ）シリコーンセグメント＞
（Ｉ）シリコーンセグメントは、（ｂ−１）式（１）で表される含シリコーン単量体および、（ｂ−２）炭素数１６〜２２の炭化水素基を有する（メタ）アクリル酸アルキルエステル単量体の重合単位を含む。
【００１４】
式（１）において、ｎは５〜５００の整数を表す。本発明の観点から、ｎは５０〜３００が好ましく、５０〜２００が更に好ましく、５０〜１５０が特に好ましい。含シリコーン単量体は、それぞれ単独で使用してもよいし、二種以上を組み合わせて使用してもよい。
【００１５】
また、（ｂ−２）（メタ）アクリル酸アルキルエステル単量体が有する炭化水素基は、アルキル基、アルケニル基、芳香環式炭化水素基、脂環式炭化水素基であってよいが、アルキル基、アルケニル基であることが特に好ましい。また、この炭化水素基の炭素数は、16以上であることが更に好ましく、あるいは２２以下であることが更に好ましい。
【００１６】
炭素数１６〜２２の直鎖または分岐の炭化水素基を有する（メタ）アクリル酸アルキルエステル単量体としては、例えば、（メタ）アクリル酸セチル、（メタ）アクリル酸ステアリル、（メタ）アクリル酸イソステアリル、（メタ）アクリル酸ベヘニルが挙げられるが、（メタ）アクリル酸ステアリル、（メタ）アクリル酸ベヘニルが好ましい。炭素数１６〜２２の直鎖または分岐の炭化水素基を有する（メタ）アクリル酸アルキルエステル単量体は、それぞれ単独で使用してもよいし、二種以上を組み合わせて使用してもよい。
【００１７】
（Ｉ）シリコーンセグメントは、本発明の効果を阻害しない範囲であれば、（ｂ−１）含シリコーン単量体および、（ｂ−２）炭素数１６〜２２の炭化水素基を有する（メタ）アクリル酸アルキルエステル単量体以外の、その他の単量体の重合単位を含有してもよい。その他の単量体を配合する場合は、（Ｉ）シリコーンセグメントを構成する単量体の合計１００質量部の内、５０質量部以下とすることが好ましい。
【００１８】
その他の単量体としては、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸ｔ−ブチル、が挙げられるが、（メタ）アクリル酸メチル、（メタ）アクリル酸エチルが好ましく、（メタ）アクリル酸メチルがより好ましい。その他の単量体は、それぞれ単独で使用してもよいし、二種以上を組み合わせて使用してもよい。
【００１９】
＜（ＩＩ）非シリコーンセグメント＞
非シリコーンセグメントは、（ｂ−３）炭素数１６〜２２の炭化水素基を有する（メタ)アクリル酸アルキルエステル単量体に由来する重合単位を含んでおり、かつシリコーン単量体に由来する構造単位を含まない。
【００２０】
（ｂ−３）（メタ）アクリル酸アルキルエステル単量体が有する炭化水素基は、アルキル基、アルケニル基、芳香環式炭化水素基、脂環式炭化水素基であってよいが、アルキル基、アルケニル基であることが特に好ましい。また、この炭化水素基の炭素数は、１６以上であることが更に好ましく、あるいは２２以下であることが更に好ましい。
【００２１】
炭素数１６〜２２の炭化水素基を有する（メタ）アクリル酸アルキルエステル単量体としては、例えば、（メタ）アクリル酸セチル、（メタ）アクリル酸ステアリル、（メタ）アクリル酸イソステアリル、（メタ）アクリル酸ベヘニルが挙げられるが、（メタ）アクリル酸ステアリル、（メタ）アクリル酸ベヘニルが好ましい。炭素数１６〜２２の直鎖または分岐の炭化水素基を有する（メタ）アクリル酸アルキルエステル単量体は、それぞれ単独で使用してもよいし、二種以上を組み合わせて使用してもよい。
【００２２】
（ＩＩ）非シリコーンセグメントは、本発明の効果を阻害しない範囲であれば、（ｂ−３）炭素数１６〜２２の直鎖または分岐の炭化水素基を有する（メタ）アクリル酸アルキルエステル単量体以外の、その他の単量体の重合単位を含有してもよい。その他の単量体を配合する場合は、（Ｉ）シリコーンセグメントを構成する単量体の合計１００質量部の内、５０質量部以下とすることが好ましい。
【００２３】
その他の単量体としては、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸ｔ−ブチル、が挙げられるが、（メタ）アクリル酸メチル、（メタ）アクリル酸エチルが好ましく、（メタ）アクリル酸メチルがより好ましい。その他の単量体は、それぞれ単独で使用してもよいし、二種以上を組み合わせて使用してもよい。
【００２４】
含シリコーンブロック共重合体において、（Ｉ）シリコーンセグメントと（ＩＩ）非シリコーンセグメントとの質量比（（Ｉ）／（ＩＩ））は、４０／６０〜７０／３０であり、好ましくは４０／６０〜６０／４０である。
【００２５】
（Ｉ）シリコーンセグメントにおいて、含シリコーン単量体と、炭素数１６〜２２の直鎖または分岐の炭化水素基を有する（メタ）アクリル酸アルキルエステル単量体の構成比率は、質量比を（（b−１）／（b−２））として、３０／７０〜６０／４０とするが、３０／７０〜５０／５０が好ましい。
【００２６】
（ｂ−１）含シリコーンブロック共重合体は、公知の方法によって製造することができるが、次のような第１工程および第２工程からなる製法によっても製造することができる。
【００２７】
第１工程は、ポリマーペルオキシドを重合開始剤として、シリコーンセグメントを形成する単量体を重合し、ペルオキシ結合含有重合体を得る工程である。
【００２８】
第２工程は、得られたペルオキシ結合含有重合体を重合開始剤として、非シリコーンセグメントを形成する単量体を重合する工程である。
【００２９】
ポリマーペルオキシドとは、１分子中に２個以上のペルオキシ結合を持つ化合物である。ポリマーペルオキシドとしては、例えば、下記式（２）、（３）で表されるものを利用することができる。
【００３０】
【化２】
2020158550.tif 000003
（式（２）中、ｍは２〜２０の整数を表す。）
【００３１】
【化３】
2020158550.tif 000004
（式（３）中、ｌは２〜２０の整数を表す。）
【００３２】
ポリマーペルオキシドは、それぞれ単独で使用してもよいし、二種以上を組み合わせて使用してもよい。
含シリコーンブロック共重合体は、前記ポリマーペルオキシドを用いて、溶液重合法、塊状重合法、懸濁重合法、乳化重合法によって得ることができる。
【００３３】
得られた含シリコーンブロック共重合体は、下記に示す溶剤中に溶解または、分散させたもの、あるいは界面活性剤等を添加して水に分散させてエマルションとして使用できる。また、微粉末状にしても使用できる。
【００３４】
重合溶媒および希釈溶剤としては、含シリコーンブロック共重合体を溶解または、分散できる溶剤であれば特に制限はないが、例えば、アセトン、メチルエチルケトン、メチルイソブチルケトン、シクロヘキサノン、酢酸エチル、酢酸ブチル、酢酸メチルセロソロブ、テトラヒドロフラン、ジメチルホルムアミド、ジメチルアセトアミド、トルエン、エチルベンゼン、キシレン、ヘキサン、ヘプタン、イソパラフィン系溶剤、メチルアルコール、エチルアルコール、プロピルアルコール等が挙げられる。これらの溶剤は、それぞれ単独で使用してもよいし、二種以上を組み合わせて使用してもよい。
【００３５】
本発明のポリ塩化ビニル樹脂組成物は、ポリ塩化ビニル樹脂１００質量部に対し、含シリコーンブロック共重合体を０．５〜１０質量部含むものであり、１〜６質量部が好ましい。含シリコーンブロック共重合体が０．５質量部より少ないと、耐ヒールマーク性が低下する傾向にある。含シリコーンブロック共重合体が１０質量部を超えると、外観が低下する傾向にある。
【００３６】
＜その他の添加剤＞
本発明のポリ塩化ビニル樹脂組成物には、本発明の効果を阻害しない範囲で、可塑剤、発泡剤、安定剤、酸化防止剤、加工助剤、難燃剤、紫外線吸収剤、着色剤等のその他の添加剤を添加することができる。
【００３７】
本発明のポリ塩化ビニル樹脂組成物は、外観、室温下および高温多湿下の耐ヒールマーク性に優れる。このため、床材、壁紙、樹脂サッシ等の材質として利用することができる。
【実施例】
【００３８】
以下、本発明の具体的な実施例について説明する。
＜含シリコーンブロック共重合体＞
（製造例１〜８、１０〜１３）
撹拌機、温度計、コンデンサーを備えた５００ｍｌ四つ口フラスコに、溶剤としてメチルエチルケトンを１８０質量部、開始剤としてポリマーペルオキシドを５０質量部、表1、２に示す、シリコーンセグメントを形成する単量体を仕込み、７０℃で３時間重合反応を行った。続いて、表１、２に示す、非シリコーンセグメントを形成する単量体を仕込み、８０℃で３時間重合反応を行い、含シリコーンブロック共重合体を得た。
【００３９】
＜含シリコーンランダム共重合体＞
（製造例９）
撹拌機、温度計、コンデンサーを備えた５００ｍｌ四つ口フラスコに、溶剤としてメチルエチルケトンを１８０質量部、開始剤としてｔｅｒｔ−ブチルペルオキシピバレートを２０質量部、表２に示す単量体を仕込み、７０℃で６時間重合反応を行い、含シリコーンランダム共重合体を得た。
【００４０】
＜ポリ塩化ビニル樹脂組成物＞
（実施例１〜８、比較例１〜５）
各成分を、表３、表４に示す各組成で、ラボプラストミルにより１６５℃で５分間混練した。続いてこの混合物をプレス成形機により１６５℃、３５ＭＰａで３分間加熱を行い、シート状の試験片を得た。
【００４１】
得られた各試験片について、それぞれ性能を評価した。
各性能の評価方法は次の通りである。
＜外観＞
試験片表面の、ブリードアウト等の外観不良の有無を目視で観察し、下記基準で評価した。
◎：  非常に良好
○：  良好
△：  不良
×：  非常に不良
【００４２】
＜室温下での耐ヒールマーク性＞
室温２５℃、湿度４０％で、１ｋｇの重りを黒色ゴムに貼り付けて、試験片上で黒色ゴムを２００往復させて、ヒールマークの付着の程度を目視により観察し、下記基準で点数化した。
５：  付着なし
４：  ほとんど付着なし
３：  やや付着あり
２：  かなり付着あり
１：  強く付着する
【００４３】
＜高温多湿下での耐ヒールマーク性＞
４０℃、湿度８０％で、１ｋｇの重りを黒色ゴムに貼り付けて、試験片上で黒色ゴムを２００往復させて、ヒールマークの付着の程度を目視により観察し、下記基準で点数化した。
５：  付着なし
４：  ほとんど付着なし
３：  やや付着あり
２：  かなり付着あり
１：  強く付着する
【００４４】
【表１】
2020158550.tif 000005
【００４５】
【表２】
2020158550.tif 000006
【００４６】
上記の製造例、表１、表２で用いた原料を以下に示す。
ポリマーペルオキシド：
【化４】
2020158550.tif 000007
式（１）の構造：ｎ＝６４：ＪＮＣ製「サイラプレーンＦＭ０７２１」
式（１）の構造：ｎ＝１３１：ＪＮＣ製「サイラプレーンＦＭ０７２５」
【００４７】
【表３】
2020158550.tif 000008
【００４８】
【表４】
2020158550.tif 000009
【００４９】
表３、表４に示す材料の詳細は、次の通りである。
ポリ塩化ビニル樹脂：カネカ製Ｓ１００１
（平均重合度：1050）
可塑剤：富士フィルム和光純薬製フタル酸ビス（２−エチルヘキシル）
安定剤：アデカ製ＦＬ−１０３Ｎ
【００５０】
表３の結果から明らかなように、実施例1〜８は、いずれも外観、室温下および高温多湿下における耐ヒールマーク性に優れていた。
【００５１】
一方、表４から明らかなように、比較例１〜５では、外観、室温下および高温多湿下における耐ヒールマーク性のバランスが不十分であった。
【００５２】
具体的には、比較例1は、含シリコーンランダム共重合体を含むため、高温多湿下における耐ヒールマーク性に劣っていた。
【００５３】
比較例２は、（ｂ−２）（ｂ−３）の炭素数１６〜２２の直鎖または分岐状の炭化水素基を有する（メタ）アクリル酸アルキルエステル単量体を含まず、メタクリル酸メチルと含シリコーン単量体から成るため、室温下および高温多湿下における耐ヒールマーク性に劣っていた。
【００５４】
比較例３は、（ｂ−２）（ｂ−３）の炭素数１６〜２２の直鎖または分岐状の炭化水素基を有する（メタ）アクリル酸アルキルエステル単量体を含まず、メタクリル酸メチルとメタクリル酸ラウリルとシリコーン単量体から成るため、高温多湿下における耐ヒールマーク性に劣っていた。
【００５５】
比較例４は（ＩＩ）非シリコーンセグメントがその他単量体から成るため、室温下および高温多湿下における耐ヒールマーク性に劣っていた。
【００５６】
比較例５は（Ｉ）シリコーンセグメントが（ｂ−１）含シリコーン単量体とその他単量体から成るため、室温下および高温多湿下における耐ヒールマーク性に劣っていた。
【００５７】
（好適な配合例）
以下、本発明のポリ塩化ビニル樹脂組成物の好適な配合例について説明する。
ただし、配合例１〜３において、ポリ塩化ビニル樹脂としてはカネカ製Ｓ１００１を使用し、含シリコーンブロック共重合体としては製造例１を使用し、可塑剤としては富士フィルム和光純薬製フタル酸ビス（２−エチルヘキシル）を使用し、安定剤としてはアデカ製ＦＬ−１０３Ｎを使用し、発泡剤としては永和化成工業製ビニホールＡＣ＃３Ｃ−Ｋ２を使用し、炭酸カルシウムとしては白石カルシウム製ホワイトンＳＢ青を使用した。
【００５８】
＜配合例１＞
ポリ塩化ビニル樹脂：                            １００質量部
含シリコーンブロック共重合体：                      ３質量部
可塑剤：                                          ５４質量部
安定剤：                                            ５質量部
発泡剤：                                            ３質量部
炭酸カルシウム：                                １００質量部
ペンタエリスリトールテトラキス［３−（３，５−ジ−ｔｅｒｔ−ブチル−４−ヒドロキシフェニル）プロピオナート］：
０．１質量部
【００５９】
＜配合例２＞
ポリ塩化ビニル樹脂：                              １００質量部
含シリコーンブロック共重合体：                        ３質量部
可塑剤：                                            ５４質量部
安定剤：                                              ５質量部
エポキシ化大豆油：                                    ５質量部
炭酸カルシウム：                                  １００質量部
【００６０】
＜配合例３＞
ポリ塩化ビニル樹脂：                              １００質量部
含シリコーンブロック共重合体：                        ３質量部
可塑剤：                                            ５４質量部
安定剤：                                              ５質量部
発泡剤：                                              ３質量部
トリフェニルホスフィン：                              １質量部
【００６１】
配合例１〜３で得られたポリ塩化ビニル樹脂組成物は、いずれも外観、室温下および高温多湿下の耐ヒールマーク性に優れていた。